(57)【要約】【課題】使用済みの水素化脱硫触媒を未使用の水素化脱硫触媒の触媒活性と同等程度まで再生する固定床の水素化脱硫触媒の再生方法の提供。【解決手段】（１）使用済みの水素化脱硫触媒を焼成し、該水素化脱硫触媒に付着する炭素質を除去して焼成処理触媒を得る第１工程と、該焼成処理触媒に、キレート剤を添加して、活性金属成分を担持させる第２工程とを有する固定床の水素化脱硫触媒の再生方法。（２）前記第２工程において、キレート剤の添加量が、焼成処理触媒から炭素質を実質的に完全に除去した触媒の質量を基準として、０．１〜１０質量％である（１）に記載の固定床の水素化脱硫触媒の再生方法。（３）水素化脱硫触媒が重質油の水素化脱硫触媒である（２）に記載の固定床の水素化脱硫触媒の再生方法。【選択図】なし【特許請求の範囲】
【請求項１】
使用済みの水素化脱硫触媒を焼成し、該水素化脱硫触媒に付着する炭素質を除去して焼成処理触媒を得る第１工程と、該焼成処理触媒に、キレート剤を添加して、活性金属成分を担持させる第２工程とを有することを特徴とする固定床の水素化脱硫触媒の再生方法。
【請求項２】
前記第２工程において、キレート剤の添加量が、焼成処理触媒から炭素質を実質的に完全に除去した触媒の質量を基準として、０．１〜１０質量％であることを特徴とする請求項１に記載の固定床の水素化脱硫触媒の再生方法。
【請求項３】
水素化脱硫触媒が重質油の水素化脱硫触媒である請求項２に記載の固定床の水素化脱硫触媒の再生方法。
【発明の詳細な説明】
【技術分野】
【０００１】
本発明は、使用済みの固定床の水素化脱硫触媒を未使用の水素化脱硫触媒の触媒活性と同等程度まで再生する方法に関する。
【背景技術】
【０００２】
従来、アスファルテンや残炭等の炭素質や金属不純物の含有量が少ない軽質油（例えば、ナフサ、ケロセン、軽質軽油、重質軽油、減圧軽油等）の水素化脱硫に使用された水素化脱硫触媒（以下、単に「使用済み触媒」ともいう。以下同様）を焼成して、表面に付着する炭素質を除去して再生する方法が知られている。
また、重質油（例えば、常圧残油、減圧残油等）の水素化脱硫に使用された水素化脱硫触媒は、重質油に多く含まれるアスファルテン分等の炭素質及びバナジウム、鉄、ニッケル等の金属不純物の付着やシンタリング（ｓｉｎｔｅｒｉｎｇ）によって、比表面積の低下が起こり、活性（例えば、脱硫活性、脱金属活性等。以下同様）が低下するので、この使用済み触媒を焼成して、付着した炭素質を除去して再生する方法が開発されている（例えば、特許文献１参照）。更に、焼成して炭素質を除去した使用済み触媒を洗浄し、付着した金属不純物を除去する水素化脱硫触媒の再生方法も知られている（例えば、特許文献２参照）。
【０００３】
【特許文献１】特開２００６−６１８４５号公報
【特許文献２】特許第３７１５８９３号公報
【発明の概要】
【発明が解決しようとする課題】
【０００４】
しかしながら、軽質油を処理した使用済み触媒を焼成した再生触媒の活性は、未使用（新品）の水素化脱硫触媒（以下、単に「未使用触媒」ともいう。）の活性の９５％程度にとどまるという問題があった。
また、重質油を処理した使用済み触媒を焼成して炭素質を除去する方法では、使用済み触媒に付着している金属不純物を除去できないため、再生触媒の活性が未使用触媒の活性の８０％程度にとどまるという問題があった。焼成後に洗浄する方法では、付着している金属不純物を除去可能であるが、水素化脱硫触媒に担持されているモリブデンやニッケル等の活性金属成分も除去される場合があるという問題があった。
【０００５】
本発明はかかる事情に鑑みてなされたもので、使用済みの水素化脱硫触媒を未使用の水素化脱硫触媒の触媒活性と同等程度まで再生する固定床の水素化脱硫触媒の再生方法を提供することを目的とする。
【課題を解決するための手段】
【０００６】
前記目的に沿う本発明に係る固定床の水素化脱硫触媒の再生方法は、使用済みの水素化脱硫触媒を焼成して該水素化脱硫触媒に付着する炭素質を除去し、焼成処理触媒を得る第１工程と、該焼成処理触媒に活性金属成分を担持させる第２工程とを有する。
ここで、第１工程では、まず、使用済み触媒を、例えば、１８０〜２２０℃の窒素気流中で処理して付着する油分をほぼ除去した後、焼成するのが好ましい。焼成操作においては、空気気流中（酸素濃度約２１容量％）又は酸素濃度が２１容量％を超える雰囲気（すなわち、空気よりも酸素濃度が高い気流中）で、３５０〜７００℃、好ましくは、４５０〜５５０℃、かつ、６０〜３００分間、好ましくは、１２０〜２４０分間行い、付着している炭素質を燃焼除去することができる。これにより、焼成処理触媒に対して炭素質が３質量％以下、好ましくは１質量％以下含有された焼成処理触媒を得ることができる。なお、重質油を処理した使用済み触媒には、多くの炭素質が付着しており、焼成処理によってこの炭素質を完全に除去しなくてもよく、例えば、焼成処理触媒に対して０．１質量％程度の炭素質が残存していてもよい。また、活性金属成分としては、通常水素化脱硫触媒に用いられるものであって、例えば、モリブデン、ニッケル、コバルト、パラジウム、白金等が使用できる。
本発明に係る固定床の水素化脱硫触媒の再生方法において、前記第２工程では、前記焼成処理触媒を活性金属成分含有溶液で含浸した後、乾燥及び／又は焼成してもよい。
ここで、焼成処理触媒に活性金属成分を含浸する方法としては、減圧含浸法、ポアフィリング法（ｐｏｒｅ  ｆｉｌｌｉｎｇ  ｍｅｔｈｏｄ）、浸漬法、平衡吸着法等の周知の方法を用いることができる。
【０００７】
本発明に係る固定床の水素化脱硫触媒の再生方法において、前記活性金属成分は、モリブデン（Ｍｏ）及びニッケル（Ｎｉ）のいずれか一方又は双方を含むのが好ましい。この場合、前記焼成処理触媒から炭素質を実質的に完全に除去した触媒の質量を基準として、前記モリブデンをモリブデン酸化物として０．５〜３質量％、好ましくは１〜２質量％、及び／又は、前記ニッケルをニッケル酸化物として０．２〜３質量％、好ましくは０．５〜１質量％を前記焼成処理触媒にそれぞれ新たに担持するのがよい。モリブデンがモリブデン酸化物として、０．５質量％未満の場合には、所定の活性が得られず、３質量％を超えると、活性が増加する割合が低くなるため経済的でない。また、ニッケルがニッケル酸化物として、０．２質量％未満の場合には、所定の活性が得られず、３質量％を超えると、活性が増加する割合が低くなるため経済的でない。ここで、モリブデンの供給源としては、三酸化モリブデン、モリブデン酸アンモニウム等が好適に使用でき、ニッケルの供給源としては、炭酸ニッケル、硝酸ニッケル等が好適に使用できる。
なお、本発明において、焼成処理触媒から炭素質を実質的に完全に除去した触媒とは、焼成処理触媒を６００〜１２００℃（例えば、１０００℃）で焼成して、例えば、高周波燃焼式カーボン分析計で測定される炭素質を定量限界以下まで除去した触媒であり、この触媒の質量は、焼成処理触媒から付着する炭素質の質量を除いたものである。このように、炭素質を実質的に完全に除去した触媒の質量を基準として、焼成処理触媒に担持する活性金属成分の質量を決めるので、焼成処理触媒に残存する炭素質の質量に関わらず、所定量の活性金属成分を新たに担持することができる。
【０００８】
本発明に係る固定床の水素化脱硫触媒の再生方法において、前記第１工程は、酸素濃度が２１容量％を超える雰囲気で行うこともできる。ここで、酸素濃度が２１容量％を超えるとは、前記したように空気よりも酸素濃度が高いことを示す。
本発明に係る固定床の水素化脱硫触媒の再生方法において、前記水素化脱硫触媒は軽質油の水素化脱硫に使用されたものであってもよい。ここで、軽質油としては、例えば、ナフサ、ケロセン、軽質軽油（Ｌｉｇｈｔ  Ｇａｓ  Ｏｉｌ、ＬＧＯ）、重質軽油（Ｈｅａｖｙ  Ｇａｓ  Ｏｉｌ、ＨＧＯ）、減圧軽油（Ｖａｃｕｕｍ  Ｇａｓ  Ｏｉｌ、ＶＧＯ）等がある。
本発明に係る固定床の水素化脱硫触媒の再生方法では、前記第２工程でキレート剤を添加する。これにより、前記水素化脱硫触媒として重質油の水素化脱硫に使用されたものを用いることもできる。キレート剤は、後述の活性金属成分含有溶液に添加してもよいし、別途キレート剤を含有する溶液を作って使用してもよい。ここで、キレート剤としては、例えば、リンゴ酸、クエン酸、酒石酸、シュウ酸等が使用でき、焼成処理触媒から炭素質を実質的に完全に除去した触媒の質量を基準として、０．１〜１０質量％、好ましくは、０．３〜５質量％、より好ましくは０．４〜２質量％添加するのがよい。キレート剤が、０．１質量％未満では、後述する効果が得られ難くなると共に、活性金属成分の安定性が低くなり、１０質量％を超えると、経済性が悪くなると共に、触媒の強度が弱くなる。ここで、重質油としては、例えば、常圧残油（Ａｔｍｏｓｐｈｅｒｉｃ  Ｒｅｓｉｄｕｅ、ＡＲ）、減圧残油（Ｖａｃｕｕｍ  Ｒｅｓｉｄｕｅ、ＶＲ）等がある。
【発明の効果】
【０００９】
本発明の固定床の水素化脱硫触媒の再生方法は、使用済みの水素化脱硫触媒を焼成して付着する炭素質を除去した後、更に活性金属成分を担持させるので、担持されている活性金属成分を除去することなく、未使用触媒の活性と同等程度まで再生することができる。ここで、未使用触媒の活性と同等程度とは、未使用触媒の活性を１００％としたときの再生触媒の相対脱硫活性が、軽質油を処理した水素化脱硫触媒においては、９８〜１１０％程度、重質油を処理した水素化脱硫触媒においては、９０〜１１０％程度のことをいう。
また、焼成処理触媒に活性金属成分含有溶液で含浸した後、乾燥及び／又は焼成する場合には、活性金属成分を簡単に担持することができる。活性金属成分が、モリブデン及び／又はニッケルを含む場合には、高い活性を得ることができる。焼成処理触媒から炭素質を実質的に完全に除去した触媒の質量を基準として、焼成処理触媒にモリブデンをモリブデン酸化物として０．５〜３質量％、及び／又は、ニッケルをニッケル酸化物として０．２〜３質量％をそれぞれ新たに担持した場合には、少量の担持で活性を得ることができる。
更に、焼成を酸素濃度が２１容量％を超える雰囲気で行った場合には、炭素質を効率よく除去できる。また、活性金属成分を担持する際にキレート剤を添加して、凝集した付着金属（特に、バナジウム）を再分散させることにより、重質油の水素化脱硫に使用した水素化脱硫触媒の場合でも、効率よく触媒を再生することができる。
【発明を実施するための形態】
【００１０】
本発明の第１の実施の形態に係る軽質油を水素化脱硫した水素化脱硫触媒の再生方法について説明する。
（第１工程）
ナフサ、ケロセン、軽質軽油、重質軽油、減圧軽油等の軽質油の水素化脱硫に使用した水素化脱硫触媒（使用済み触媒）を、例えば、１８０〜２２０℃の窒素気流中（空気よりも酸素濃度が低い状態、すなわち、窒素濃度が８０容量％以上、好ましくは９０容量％以上、より好ましくは９５容量％以上である。以下同様）で処理して付着している油分（軽質油）をほぼ除去した後、更に空気気流中（酸素濃度約２１容量％）で、３５０〜７００℃、好ましくは４５０〜５５０℃、より好ましくは５００℃を超え５５０℃以下、かつ、６０〜３００分間、好ましくは１２０〜２４０分間焼成し、付着している炭素質を燃焼して除去し焼成処理触媒を得る。ここで、焼成処理触媒に付着する炭素質が、焼成処理触媒に対して３質量％以下、好ましくは１質量％以下、例えば、焼成処理触媒に対して０．１質量％程度となるように焼成するのがよい。また、空気気流に酸素を添加して、焼成時の酸素濃度が２１容量％を超える雰囲気としてもよい。なお、本実施の形態において、焼成処理触媒から炭素質を実質的に完全に除去した触媒の質量とは、焼成処理触媒を１０００℃で焼成した後の触媒の質量であり、また、焼成処理触媒を１０００℃で焼成した前後の質量の差を、該焼成処理触媒に付着している炭素質の質量として算出している（以下の実施の形態においても同様である）。なお、焼成処理触媒を１０００℃で焼成した際に、炭素質が完全に除去されているか否かは、例えば、高周波燃焼式カーボン分析計による測定によって確認することができる。
【００１１】
（第２工程）
次に、得られた焼成処理触媒に、活性金属成分として、例えば、モリブデン（Ｍｏ）及びニッケル（Ｎｉ）のいずれか一方又は双方を含む溶液（活性金属成分含有溶液。以下、「含浸液」ともいう）を、減圧含浸法、ポアフィリング法、浸漬法、平衡吸着法等の周知の方法によって含浸した後、室温から３００℃まで、好ましくは室温から２７０℃まで、更に好ましくは室温から２５０℃まで昇温乾燥し、更に空気気流中で４００〜７００℃、好ましくは５００〜６００℃、かつ、３０〜１２０分間、好ましくは４５〜９０分間焼成して、焼成処理触媒に活性金属成分を担持した再生触媒を製造する。ここで、焼成処理触媒に新たに担持されるモリブデン（Ｍｏ）及びニッケル（Ｎｉ）の量は、焼成処理触媒から炭素質を実質的に完全に除去した触媒の質量を基準として、それぞれモリブデン酸化物（ＭｏＯ３）として０．５〜３質量％、好ましくは１〜２質量％、また、ニッケル酸化物（ＮｉＯ）として０．２〜３質量％、好ましくは０．５〜１質量％がよい。ここで、モリブデンの供給源としては、三酸化モリブデン、モリブデン酸アンモニウム等が使用でき、ニッケルの供給源としては、炭酸ニッケル、硝酸ニッケル等が使用できる。前記したポアフィリング法とは、予め秤量した焼成処理触媒の全細孔容積に相当する量の活性金属含有溶液を作製し、この活性金属含有溶液を減圧条件下で脱気された該焼成処理触媒の細孔に取り込むことにより、活性金属成分を細孔内に含浸させる方法である。なお、焼成処理触媒の全細孔容積は、水滴定法、水銀圧入法等の周知の方法によって求めることができる。
【００１２】
本発明の実施の形態に係る重質油を水素化脱硫した水素化脱硫触媒の再生方法について詳しく説明する。
（第１工程）
常圧残油、減圧残油等の重質油の水素化脱硫に使用した水素化脱硫触媒（使用済み触媒）を、例えば、１８０〜２２０℃の窒素気流中で処理して付着している油分をほぼ除去した後、空気気流中で、３５０〜７００℃、好ましくは、４５０〜５５０℃、かつ、６０〜３００分間、好ましくは、１２０〜２４０分間焼成し、付着している炭素質が、焼成処理触媒に対して３質量％以下、好ましくは１質量％以下、例えば、焼成処理触媒に対して０．１質量％程度となるように燃焼除去して焼成処理触媒を得る。また、焼成時の酸素濃度は、２１容量％を超える雰囲気で行ってもよい。
（第２工程）
次に、得られた焼成処理触媒に、前記した活性金属成分及びキレート剤（例えば、リンゴ酸、クエン酸、酒石酸、シュウ酸等）を含む含浸液を、減圧含浸法、ポアフィリング法、浸漬法、平衡吸着法等の周知の方法によって含浸した後、室温から３００℃まで、好ましくは室温から２７０℃まで、更に好ましくは室温から２５０℃まで昇温乾燥し、更に空気気流中で４００〜７００℃、好ましくは５００〜６００℃、かつ、３０〜１２０分間、好ましくは４５〜９０分間焼成して、焼成処理触媒に所定量の活性金属成分（モリブデン及びニッケル）を担持した再生触媒を製造する。ここで、含浸液には、焼成処理触媒から炭素質を実質的に完全に除去した触媒の質量を基準として、例えば、０．１〜１０質量％、好ましくは０．３〜５質量％、より好ましくは０．４〜２質量％となる量のキレート剤が含有されている。なお、この際に、キレート剤が０．１質量％未満の場合には、活性金属成分が析出し、沈殿を生成することがある。なお、活性金属成分、すなわち、モリブデン及びニッケルの供給源やその添加量は、第１の実施の形態の第２工程における条件と同様である。
【実施例】
【００１３】
〔軽質油の水素化脱硫に使用した水素化脱硫触媒の再生〕
（実施例１）
ニッケル及びモリブデンを担持した新品のアルミナ担体触媒（未使用触媒）を軽質油水素化脱硫装置に配置し、表１に示す性状の軽質軽油（軽質油の一例）を、表２に示す一般的な軽油脱硫条件で、１６０００時間通油して水素化脱硫を行って、使用済みの水素化脱硫触媒（使用済み触媒）を得た。次に、この使用済み触媒を２００℃に保持された窒素気流中で通気し、表面に付着した油分を除去した後、５００℃に保持された空気気流中で３時間焼成して炭素質等を除去し、焼成処理触媒αを得た。また、得られた焼成処理触媒αの一部を秤量した後、これを１０００℃で焼成し、焼成処理触媒αから炭素質を実質的に完全に除去した触媒を作製し、この触媒と焼成処理触媒αとの質量の差から焼成処理触媒αに付着する炭素質の質量を求めた。ここで、焼成処理触媒αの性状を表３に示す。なお、焼成処理触媒αから炭素質を実質的に完全に除去した触媒を高周波燃焼式カーボン分析計によって測定し、炭素質が完全に除去されていることを確認した。
【００１４】
【表１】
2014050838.tif 000002
【００１５】
【表２】
2014050838.tif 000003
【００１６】
【表３】
2014050838.tif 000004
【００１７】
次に、焼成処理触媒αから炭素質を実質的に完全に除去した触媒４００ｇに相当する焼成処理触媒α４００．２ｇ（炭素質を０．２ｇ含む）を秤取り、焼成処理触媒αの細孔容積に相当する容量である２２４ｍｌの含浸液ａを減圧含浸法によって含浸した後、空気気流中において５００℃で６０分間焼成し、再生触媒Ａを得た。
ここで、含浸液ａは、三酸化モリブデン２．０ｇ（焼成処理触媒αから炭素質を実質的に完全に除去した触媒の質量、すなわち、４００ｇを基準として、０．５質量％である。以下同様。）、及び炭酸ニッケル１．３ｇ（ＮｉＯとして、０．２質量％）、及び、炭酸ニッケルを溶解させるためのリンゴ酸２．０ｇ（０．５質量％。少なくともＮｉＯの２．５倍質量％必要である。以下同様）を水に溶解して全量を２２４ｍｌとして作製した。
【００１８】
（実施例２〜６）
実施例２〜６は、焼成処理触媒α４００．２ｇに対して、以下に示す２２４ｍｌの含浸液ｂ〜ｆをそれぞれ減圧含浸法によって含浸した後、空気気流中において５００℃で６０分間焼成し、再生触媒Ｂ〜Ｆを作製した。
含浸液ｂは、三酸化モリブデン４．０ｇ（１．０質量％）、炭酸ニッケル２．６ｇ（ＮｉＯとして、０．４質量％）、及び、リンゴ酸４．０ｇ（１．０質量％）を水に溶解して全量を２２４ｍｌとした。含浸液ｃは、三酸化モリブデン８．０ｇ（２．０質量％）、炭酸ニッケル６．５ｇ（ＮｉＯとして、１．０質量％）、及び、リンゴ酸１０．０ｇ（２．５質量％）を水に溶解して全量を２２４ｍｌとした。含浸液ｄは、三酸化モリブデン１２．０ｇ（３．０質量％）、炭酸ニッケル１９．５ｇ（３．０質量％）、及び、リンゴ酸３０．０ｇ（７．５質量％）を水に溶解して全量を２２４ｍｌとした。含浸液ｅは、三酸化モリブデン１２．０ｇ（３．０質量％）を水に溶解して全量を２２４ｍｌとした。含浸液ｆは、炭酸ニッケル１９．５ｇ（ＮｉＯとして、３．０質量％）、及び、リンゴ酸３０．０ｇ（７．５質量％）を水に溶解して全量を２２４ｍｌとした。
（比較例１）
焼成処理触媒αに活性金属成分を含浸せず、再生触媒Ｇとして使用した。
【００１９】
（試験例１）
高圧反応が可能な内径１インチの固定床反応器に再生触媒Ａ〜Ｇ及び未使用の触媒をそれぞれ充填し、前記した軽質軽油を表２の軽油脱硫条件で通油して各々水素化脱硫を行い再生触媒Ａ〜Ｇの水素化脱硫活性を未使用の触媒の活性を１００％として相対評価を行った。その結果を表４に示す。
【００２０】
【表４】
2014050838.tif 000005
【００２１】
これらの結果から解るように、軽質油の水素化脱硫に使用した触媒を焼成して、付着した炭素質を除去した後、活性金属成分を担持することにより、未使用の水素化脱硫触媒の触媒活性と同等程度まで再生させることが可能となった。
【００２２】
〔重質油の水素化脱硫に使用した水素化脱硫触媒の再生〕
（実施例７〜１３）
ニッケル及びモリブデンを担持したアルミナ担体触媒（未使用触媒）を重質油水素化脱硫装置に配置し、表５に示す性状の中東系の常圧残油（重質油の一例）を、表６に示す一般的な直接脱硫条件で、８０００時間通油して水素化脱硫を行って、使用済みの水素化脱硫触媒（使用済み触媒）を得た。次に、この使用済み触媒を２００℃に保持された窒素気流中で通気し、表面に付着した油分を除去した後、５００℃に保持された空気気流中で３時間焼成して炭素質等を除去し、焼成処理触媒βを得た。また、焼成処理触媒βを１０００℃で焼成し、焼成処理触媒βから炭素質を実質的に完全に除去した触媒を作製し、この触媒と焼成処理触媒βとの質量の差から焼成処理触媒βに付着する炭素質の質量を求めた。ここで、焼成処理触媒βの性状を表７に示す。なお、焼成処理触媒βから炭素質を実質的に完全に除去した触媒を高周波燃焼式カーボン分析計によって測定し、炭素質が完全に除去されていることを確認した。
【００２３】
【表５】
2014050838.tif 000006
【００２４】
【表６】
2014050838.tif 000007
【００２５】
【表７】
2014050838.tif 000008
【００２６】
次に、焼成処理触媒βから炭素質を実質的に完全に除去した触媒４００ｇに相当する焼成処理触媒β４００．５ｇ（炭素質を０．５ｇ含む）を秤取り、焼成処理触媒βの細孔容積に相当する容量である２４０ｍｌの含浸液ａ〜ｆ（実施例１参照）及びｎを減圧含浸法によってそれぞれ含浸した後、空気気流中において５００℃で６０分間焼成し、再生触媒Ｈ〜Ｎを得た。なお、含浸液ｎは、三酸化モリブデン１２．０ｇ（３．０質量％）、及び、リンゴ酸３０．０ｇ（７．５質量％）を水に溶解して全量を２２４ｍｌとした。
（比較例２）
焼成処理触媒βに活性金属成分及びキレート剤（リンゴ酸）を含浸せず、再生触媒Ｏとして使用した。
【００２７】
（試験例２）
高圧反応が可能な内径１インチの固定床反応器に、再生触媒Ｈ〜Ｏ及び未使用の触媒をそれぞれ充填し、前記した常圧残油を表６の直接脱硫条件で通油して各々水素化脱硫を行い再生触媒Ｈ〜Ｏの水素化脱硫活性を未使用の触媒の活性を１００％として相対評価を行った。その結果を表８に示す。
【００２８】
【表８】
2014050838.tif 000009
【００２９】
これらの結果から解るように、重質油の水素化脱硫に使用した触媒を焼成して付着した炭素質を除去した後、活性金属成分を担持することにより、未使用の水素化脱硫触媒の触媒活性と同等程度まで再生させることが可能となった。また、再生触媒Ｌと再生触媒Ｎとを比較すると、リンゴ酸による効果が解る。
【００３０】
本発明は、前記した実施の形態に限定されるものではなく、本発明の要旨を変更しない範囲での変更は可能であり、例えば、前記したそれぞれの実施の形態や変形例の一部又は全部を組み合わせて本発明の固定床の水素化脱硫触媒の再生方法を構成する場合も本発明の権利範囲に含まれる。
例えば、本実施の形態では、活性金属成分として、三酸化モリブデンを用いたが、モリブデン酸アンモニウムを使用してよく、また、炭酸ニッケルの替わりに、硝酸ニッケルを用いてもよい。特に、硝酸ニッケルは水に溶解するため、軽質油を処理した水素化脱硫触媒の再生に使用する活性金属成分として用いると、含浸液にリンゴ酸等を使用しなくてもよくなる。